(57)【要約】      （修正有）【課題】安定性、発光効率及び素子寿命に優れる新規なトリフェニレン化合物及び有機ＥＬ素子の提供。【解決手段】下式で表される化合物（式中、Ａｒ１〜Ａｒ４はＣ６〜３０単環等。）。2020019748.tif 000027【選択図】なし【特許請求の範囲】
【請求項１】
一般式（１）で表されるトリフェニレン化合物。
【化１】
2020019748.tif 000026
（式中、
Ａｒ１〜Ａｒ４は、各々独立して、炭素数６〜３０の単環、連結、若しくは縮合の芳香族炭化水素基、又は炭素数３〜２０の単環、連結、若しくは縮合のヘテロ芳香族基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］を表す。
Ｌ１及びＬ２は、各々独立して、単結合、又は炭素数６〜２０の単環、連結、若しくは縮合の２価芳香族炭化水素基［これらの基は、各々独立して、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、若しくは縮合のアリール基、炭素数６〜１８の単環、連結、若しくは縮合のアリールオキシ基、炭素数３〜２０の単環、連結、若しくは縮合のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい。］を表す。
Ｒ１及びＲ２は、各々独立して、メチル基、メトキシ基、又はシアノ基を表し、ｎ及びｍは、各々独立して、０〜４の整数を表す。）
【請求項２】
Ａｒ１〜Ａｒ４が、各々独立して、炭素数６〜２０の単環、連結、若しくは縮合の芳香族炭化水素基、又は炭素数３〜１６の単環、連結、若しくは縮合のヘテロ芳香族基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］であることを特徴とする請求項１に記載のトリフェニレン化合物。
【請求項３】
Ａｒ１〜Ａｒ４が、各々独立して、フェニル基、ビフェニリル基、ターフェニリル基、ナフチル基、フルオレニル基、フェナントリル基、ジベンゾチエニル基、又はジベンゾフラニル基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］であることを特徴とする請求項１又は２に記載のトリフェニレン化合物。
【請求項４】
Ａｒ１〜Ａｒ４が、各々独立して、フェニル基、４−メチルフェニル基、４−（９−カルバゾリル）フェニル基、ジベンゾチエニル基、ジベンゾフラニル基、４−（４−ジベンゾチエニル）フェニル基、４−（４−ジベンゾフラニル）フェニル基、ビフェニリル基、ターフェニリル基、ナフチル基、９，９−ジメチル−２−フルオレニル基、９，９−ジフェニル−２−フルオレニル基又はフェナントリル基であることを特徴とする請求項１乃至３のいずれか１つに記載のトリフェニレン化合物。
【請求項５】
Ｌ１及びＬ２が、各々独立して、単結合、炭素数６〜１４の単環、連結、若しくは縮合の２価芳香族炭化水素基［これらの基は、各々独立して、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、若しくは縮合のアリール基、炭素数６〜１８の単環、連結、若しくは縮合のアリールオキシ基、炭素数３〜２０の単環、連結、若しくは縮合のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい。］であることを特徴とする請求項１乃至４のいずれか１つに記載のトリフェニレン化合物。
【請求項６】
Ｌ１及びＬ２が、各々独立して、単結合、フェニレン基又はビフェニレン基であることを特徴とする請求項１乃至５のいずれか１つに記載のトリフェニレン化合物。
【請求項７】
請求項１乃至６のいずれか１つに記載のトリフェニレン化合物を含むことを特徴とする、有機ＥＬ素子用材料。
【発明の詳細な説明】
【技術分野】
【０００１】
本発明は、新規なトリフェニレン化合物及びそれを用いた有機ＥＬ素子に関するものである。
【背景技術】
【０００２】
有機ＥＬ素子は、有機薄膜を１対の電極で狭持した面発光型素子であり、薄型軽量、高視野角、高速応答性といった特徴を有し、各種表示素子への応用が期待されている。有機ＥＬ素子とは、陽極から注入された正孔と、陰極から注入された電子とが発光層で再結合する際に発する光を利用した素子であり、その構造は正孔輸送層、発光層、電子輸送層等を積層した多層積層型が特徴である。ここで、正孔輸送層や電子輸送層といった電荷輸送層は、それ自体は発光するわけではないが、発光層への電荷注入を容易にし、また、発光層に注入された電荷や発光層で生成した励起子のエネルギーを閉じ込めるといった役割を果たしている。従って、電荷輸送層は有機ＥＬ素子の低駆動電圧化および発光効率を向上させる上で非常に重要である。
【０００３】
正孔輸送材料には、適当なイオン化ポテンシャルと正孔輸送能を有するアリールアミン化合物が用いられ、そのようなアミン化合物として４，４’−ビス［Ｎ−（１−ナフチル）−Ｎ−フェニルアミノ］ビフェニル（以下、ＮＰＤと略す）が標準的材料として広く認知されている（例えば、非特許文献１）。しかし、ＮＰＤは、ガラス転移温度が十分高くないことから、素子寿命に課題があった。また、ＮＰＤを正孔輸送層に用いた素子の駆動電圧、発光効率も市場要求を満足するほどではなかった。
【０００４】
このような背景から、高いガラス転移温度を確保でき、正孔輸送性に優れる縮合環を導入したアリールアミン化合物の開発が進められている。高いガラス転移温度の縮合環の一例としては、トリフェニレン環構造が知られている（例えば、特許文献１及び２参照）。しかし、これらの化合物を用いた有機ＥＬ素子の素子電圧及び発光効率は十分とは言い難く、さらなる改善が求められていた。
【０００５】
一方、ガラス転移温度、アモルファス性、熱安定性を改善できるトリフェニレン化合物が報告されている（例えば、特許文献３及び４参照）。
【先行技術文献】
【特許文献】
【０００６】
【特許文献１】韓国特許出願公開第１０−２０１０−００４５５８７号明細書
【特許文献２】中国特許出願公開第１０２７５７３００号明細書
【特許文献３】国際公開第２０１３／１５７３６７号パンフレット
【特許文献４】特開２０１６−２６１７２号公報
【非特許文献】
【０００７】
【非特許文献１】Ｊｏｕｒｎａｌ  ｏｆ  Ａｐｐｌｉｅｄ  Ｐｈｙｓｉｃｓ，２００４年，９５巻，７７９８頁
【発明の概要】
【発明が解決しようとする課題】
【０００８】
有機ＥＬ素子において電荷輸送材料は電荷輸送の為に酸化還元を絶えず繰返しているが、上記の特許文献３及び４等に開示されたトリフェニレン化合物については、酸化還元に対する安定性に改善の余地があった。
【０００９】
本発明の目的は、従来公知のトリフェニレン化合物に比べて、酸化還元に対する安定性に優れる新規なトリフェニレン化合物、及び当該トリフェニレン化合物を用いた有機ＥＬ素子を提供することを目的とする。
【課題を解決するための手段】
【００１０】
本発明者らは鋭意検討した結果、下記一般式（１）で表されるトリフェニレン化合物が前記課題を解決することを見出し、本願発明を完成させるに至った。
【００１１】
【化１】
2020019748.tif 000002
【００１２】
（式中、Ａｒ１〜Ａｒ４は、各々独立して、炭素数６〜３０の単環、連結、若しくは縮合の芳香族炭化水素基、又は炭素数３〜２０の単環、連結、若しくは縮合のヘテロ芳香族基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］を表す。
Ｌ１及びＬ２は、各々独立して、単結合、又は炭素数６〜２０の単環、連結、若しくは縮環の２価芳香族炭化水素基［これらの基は、各々独立して、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、若しくは縮環のアリール基、炭素数６〜１８の単環、連結、若しくは縮環のアリールオキシ基、炭素数３〜２０の単環、連結、若しくは縮環のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい。］を表す。
Ｒ１及びＲ２は、各々独立して、メチル基、メトキシ基、又はシアノ基を表し、ｎ及びｍは、各々独立して、０〜４の整数を表す。）
【発明の効果】
【００１３】
本発明のトリフェニレン化合物は、その構造上の特徴に基づいて、酸化還元に対する安定性に優れるため、耐久性の高い正孔輸送材料を提供することができるという効果を奏する。即ち、耐久性の高い有機ＥＬ素子を提供することができるという効果を奏する。
【００１４】
本発明のトリフェニレン化合物は、従来公知の材料に比べて、発光効率（電流効率）が高く、素子寿命に優れる有機ＥＬ素子を提供することができるという効果を奏する。
【発明を実施するための形態】
【００１５】
以下、本発明を詳細に説明する。
【００１６】
上記一般式（１）で表されるトリフェニレン化合物において、Ａｒ１〜Ａｒ４は、各々独立して、炭素数６〜３０の単環、連結、若しくは縮合の芳香族炭化水素基、又は炭素数３〜２０の単環、連結、若しくは縮合のヘテロ芳香族基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］を表す。
【００１７】
Ａｒ１〜Ａｒ４における炭素数６〜３０の単環、連結、又は縮合の芳香族炭化水素基としては、特に限定するものではないが、例えば、フェニル基、ビフェニリル基、ターフェニリル基、ナフチル基、フルオレニル基、フェナントリル基、又はベンゾフルオレニル基等が挙げられる。なお、これらの基については、上述の通り、各々独立して、メチル基、フェニル基、トリフェニルシリル基、カルバゾリル基、ジベンゾチエニル基、又はジベンゾフラニル基を有していてもよく、置換基の数については特に限定されない。
【００１８】
Ａｒ１〜Ａｒ４における炭素数３〜２０の単環、連結、又は縮合のヘテロ芳香族基としては、特に限定するものではないが、例えば、少なくとも一つの酸素原子、窒素原子、又は硫黄原子を含有する炭素数３〜２０の単環、連結、又は縮合のヘテロ芳香族基を挙げることができ、より好ましくは、酸素原子、窒素原子、及び硫黄原子からなる群より選ばれる原子を少なくとも一つ芳香環上に含有する炭素数３〜２０の単環、連結、又は縮合のヘテロ芳香族基を挙げることができ、特に限定するものではないが、例えば、ピロリル基、チエニル基、フリル基、イミダゾリル基、ピラゾリル基、チアゾリル基、イソチアゾリル基、オキサゾリル基、イソオキサゾリル基、ピリジル基、ピリミジル基、ピラジル基、１，３，５−トリアジル基、インドリル基、ベンゾチエニル基、ベンゾフラニル基、ベンゾイミダゾリル基、インダゾリル基、ベンゾチアゾリル基、ベンゾイソチアゾリル基、２，１，３−ベンゾチアジアゾリル基、ベンゾオキサゾリル基、ベンゾイソオキサゾリル基、２，１，３−ベンゾオキサジアゾリル基、キノリル基、イソキノリル基、キノキサリル基、キナゾリル基、カルバゾリル基、ジベンゾチエニル基、ジベンゾフラニル基、フェノキサジニル基、フェノチアジニル基、フェナジン基、又はチアントレニル基等が挙げられる。なお、これらの基については、上述の通り、各々独立して、メチル基、フェニル基、トリフェニルシリル基、カルバゾリル基、ジベンゾチエニル基、又はジベンゾフラニル基を有していてもよく、置換基の数については特に限定されない。
【００１９】
Ａｒ１〜Ａｒ４の具体例としては、特に限定するものではないが、各々独立して、フェニル基、４−メチルフェニル基、３−メチルフェニル基、２−メチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、２，３，６−トリメチルフェニル基、３，４，５−トリメチルフェニル基、４−ビフェニル基、３−ビフェニル基、２−ビフェニル基、２−メチル−１，１’−ビフェニル−４−イル基、３−メチル−１，１’−ビフェニル−４−イル基、２’−メチル−１，１’−ビフェニル−４−イル基、３’−メチル−１，１’−ビフェニル−４−イル基、４’−メチル−１，１’−ビフェニル−４−イル基、２，６−ジメチル−１，１’−ビフェニル−４−イル基、２，２’−ジメチル−１，１’−ビフェニル−４−イル基、２，３’−ジメチル−１，１’−ビフェニル−４−イル基、２，４’−ジメチル−１，１’−ビフェニル−４−イル基、３，２’−ジメチル−１，１’−ビフェニル−４−イル基、２’，３’−ジメチル−１，１’−ビフェニル−４−イル基、２’，４’−ジメチル−１，１’−ビフェニル−４−イル基、２’，５’−ジメチル−１，１’−ビフェニル−４−イル基、２’，６’−ジメチル−１，１’−ビフェニル−４−イル基、４−フェニルビフェニル基、２−フェニルビフェニル基、１−ナフチル基、２−ナフチル基、２−メチルナフタレン−１−イル基、４−メチルナフタレン−１−イル基、６−メチルナフタレン−２−イル基、４−（１−ナフチル）フェニル基、４−（２−ナフチル）フェニル基、３−（１−ナフチル）フェニル基、３−（２−ナフチル）フェニル基、３−メチル−４−（１−ナフチル）フェニル基、３−メチル−４−（２−ナフチル）フェニル基、４−（２−メチルナフタレン−１−イル）フェニル基、３−（２−メチルナフタレン−１−イル）フェニル基、４−フェニルナフタレン−１−イル基、４−（２−メチルフェニル）ナフタレン−１−イル基、４−（３−メチルフェニル）ナフタレン−１−イル基、４−（４−メチルフェニル）ナフタレン−１−イル基、６−フェニルナフタレン−２−イル基、４−（２−メチルフェニル）ナフタレン−２−イル基、４−（３−メチルフェニル）ナフタレン−２−イル基、４−（４−メチルフェニル）ナフタレン−２−イル基、テトラフェニルシラン−４−イル基、テトラフェニルシラン−３−イル基、２−フルオレニル基、９，９−ジメチル−２−フルオレニル基、９，９−ジフェニル−２−フルオレニル基、９，９−ジフェニル−４−フルオレニル基、９，９’−スピロビフルオレニル基、９−フェナントリル基、２−フェナントリル基、１１，１１’−ジメチルベンゾ［ａ］フルオレン−９−イル基、１１，１１’−ジメチルベンゾ［ａ］フルオレン−３−イル基、１１，１１’−ジメチルベンゾ［ｂ］フルオレン−９−イル基、１１，１１’−ジメチルベンゾ［ｂ］フルオレン−３−イル基、１１，１１’−ジメチルベンゾ［ｃ］フルオレン−９−イル基、１１，１１’−ジメチルベンゾ［ｃ］フルオレン−２−イル基、３−フルオランテニル基、８−フルオランテニル基、１−イミダゾリル基、２−フェニル−１−イミダゾリル基、２−フェニル−３，４−ジメチル−１−イミダゾリル基、２，３，４−トリフェニル−１−イミダゾリル基、２−（２−ナフチル）−３，４−ジメチル−１−イミダゾリル基、２−（２−ナフチル）−３，４−ジフェニル−１−イミダゾリル基、１−メチル−２−イミダゾリル基、１−エチル−２−イミダゾリル基、１−フェニル−２−イミダゾリル基、１−メチル−４−フェニル−２−イミダゾリル基、１−メチル−４，５−ジメチル−２−イミダゾリル基、１−メチル−４，５−ジフェニル−２−イミダゾリル基、１−フェニル−４，５−ジメチル−２−イミダゾリル基、１−フェニル−４，５−ジフェニル−２−イミダゾリル基、１−フェニル−４，５−ジビフェニリル−２−イミダゾリル基、１−メチル−３−ピラゾリル基、１−フェニル−３−ピラゾリル基、１−メチル−４−ピラゾリル基、１−フェニル−４−ピラゾリル基、１−メチル−５−ピラゾリル基、１−フェニル−５−ピラゾリル基、２−チアゾリル基、４−チアゾリル基、５−チアゾリル基、３−イソチアゾリル基、４−イソチアゾリル基、５−イソチアゾリル基、２−オキサゾリル基、４−オキサゾリル基、５−オキサゾリル基、３−イソオキサゾリル基、４−イソオキサゾリル基、５−イソオキサゾリル基、２−ピリジル基、３−メチル−２−ピリジル基、４−メチル−２−ピリジル基、５−メチル−２−ピリジル基、６−メチル−２−ピリジル基、３−ピリジル基、４−メチル−３−ピリジル基、４−ピリジル基、２−ピリミジル基、２，２’−ビピリジン−３−イル基、２，２’−ビピリジン−４−イル基、２，２’−ビピリジン−５−イル基、２，３’−ビピリジン−３−イル基、２，３’−ビピリジン−４−イル基、２，３’−ビピリジン−５−イル基、５−ピリミジル基、ピラジル基、１，３，５−トリアジル基、４，６−ジフェニル−１，３，５−トリアジン−２−イル基、１−ベンゾイミダゾリル基、２−メチル−１−ベンゾイミダゾリル基、２−フェニル−１−ベンゾイミダゾリル基、１−メチル−２−ベンゾイミダゾリル基、１−フェニル−２−ベンゾイミダゾリル基、１−メチル−５−ベンゾイミダゾリル基、１，２−ジメチル−５−ベンゾイミダゾリル基、１−メチル−２−フェニル−５−ベンゾイミダゾリル基、１−フェニル−５−ベンゾイミダゾリル基、１，２−ジフェニル−５−ベンゾイミダゾリル基、１−メチル−６−ベンゾイミダゾリル基、１，２−ジメチル−６−ベンゾイミダゾリル基、１−メチル−２−フェニル−６−ベンゾイミダゾリル基、１−フェニル−６−ベンゾイミダゾリル基、１，２−ジフェニル−６−ベンゾイミダゾリル基、１−メチル−３−インダゾリル基、１−フェニル−３−インダゾリル基、２−ベンゾチアゾリル基、４−ベンゾチアゾリル基、５−ベンゾチアゾリル基、６−ベンゾチアゾリル基、７−ベンゾチアゾリル基、３−ベンゾイソチアゾリル基、４−ベンゾイソチアゾリル基、５−ベンゾイソチアゾリル基、６−ベンゾイソチアゾリル基、７−ベンゾイソチアゾリル基、２，１，３−ベンゾチアジアゾール−４−イル基、２，１，３−ベンゾチアジアゾール−５−イル基、２−ベンゾオキサゾリル基、４−ベンゾオキサゾリル基、５−ベンゾオキサゾリル基、６−ベンゾオキサゾリル基、７−ベンゾオキサゾリル基、３−ベンゾイソオキサゾリル基、４−ベンゾイソオキサゾリル基、５−ベンゾイソオキサゾリル基、６−ベンゾイソオキサゾリル基、７−ベンゾイソオキサゾリル基、２，１，３−ベンゾオキサジアゾリル−４−イル基、２，１，３−ベンゾオキサジアゾリル−５−イル基、２−キノリル基、３−キノリル基、５−キノリル基、６−キノリル基、１−イソキノリル基、４−イソキノリル基、５−イソキノリル基、２−キノキサリル基、３−フェニル−２−キノキサリル基、６−キノキサリル基、２，３−ジメチル−６−キノキサリル基、２，３−ジフェニル−６−キノキサリル基、２−キナゾリル基、４−キナゾリル基、２−アクリジニル基、９−アクリジニル基、１，１０−フェナントロリン−３−イル基、１，１０−フェナントロリン−５−イル基、２−チエニル基、３−チエニル基、２−ベンゾチエニル基、３−ベンゾチエニル基、２−ジベンゾチエニル基、４−ジベンゾチエニル基、２−フラニル基、３−フラニル基、２−ベンゾフラニル基、３−ベンゾフラニル基、２−ジベンゾフラニル基、４−ジベンゾフラニル基、９−メチルカルバゾール−２−イル基、９−メチルカルバゾール−３−イル基、９−メチルカルバゾール−４−イル基、９−フェニルカルバゾール−２−イル基、９−フェニルカルバゾール−３−イル基、９−フェニルカルバゾール−４−イル基、９−ビフェニルカルバゾール−２−イル基、９−ビフェニルカルバゾール−３−イル基、９−ビフェニルカルバゾール−４−イル基、２−チアントリル基、１０−フェニルフェノチアジン−３−イル基、１０−フェニルフェノチアジン−２−イル基、１０−フェニルフェノキサジン−３−イル基、１０−フェニルフェノキサジン−２−イル基、１−メチルインドール−２−イル基、１−フェニルインドール−２−イル基、９−フェニルカルバゾール−４−イル基、１−メチルインドール−２−イル基、１−フェニルインドール−２−イル基、４−（２−ピリジル）フェニル基、４−（３−ピリジル）フェニル基、４−（４−ピリジル）フェニル基、３−（２−ピリジル）フェニル基、３−（３−ピリジル）フェニル基、３−（４−ピリジル）フェニル基、４−（２−フェニルイミダゾール−１−イル）フェニル基、４−（１−フェニルイミダゾール−２−イル）フェニル基、４−（２，３，４−トリフェニルイミダゾール−１−イル）フェニル基、４−（１−メチル−４，５−ジフェニルイミダゾール−２−イル）フェニル基、４−（２−メチルベンゾイミダゾール−１−イル）フェニル基、４−（２−フェニルベンゾイミダゾール−１−イル）フェニル基、４−（１−メチルベンゾイミダゾール−２−イル）フェニル基、４−（２−フェニルベンゾイミダゾール−１−イル）フェニル基、３−（２−メチルベンゾイミダゾール−１−イル）フェニル基、３−（２−フェニルベンゾイミダゾール−１−イル）フェニル基、３−（１−メチルベンゾイミダゾール−２−イル）フェニル基、３−（２−フェニルベンゾイミダゾール−１−イル）フェニル基、４−（３，５−ジフェニルトリアジン−１−イル）フェニル基、４−（２−チエニル）フェニル基、４−（２−フラニル）フェニル基、５−フェニルチオフェン−２−イル基、５−フェニルフラン−２−イル基、４−（５−フェニルチオフェン−２−イル）フェニル基、４−（５−フェニルフラン−２−イル）フェニル基、３−（５−フェニルチオフェン−２−イル）フェニル基、３−（５−フェニルフラン−２−イル）フェニル基、４−（２−ベンゾチエニル）フェニル基、４−（３−ベンゾチエニル）フェニル基、３−（２−ベンゾチエニル）フェニル基、３−（３−ベンゾチエニル）フェニル基、４−（２−ジベンゾチエニル）フェニル基、４−（４−ジベンゾチエニル）フェニル基、３−（２−ジベンゾチエニル）フェニル基、３−（４−ジベンゾチエニル）フェニル基、４−（２−ジベンゾフラニル）フェニル基、４−（４−ジベンゾフラニル）フェニル基、３−（２−ジベンゾフラニル）フェニル基、３−（４−ジベンゾフラニル）フェニル基、５−フェニルピリジン−２−イル基、４−フェニルピリジン−２−イル基、５−フェニルピリジン−３−イル基、４−（９−カルバゾリル）フェニル基、又は３−（９−カルバゾリル）フェニル基等を例示することができるが、これらに限定されるものではない。
【００２０】
前記一般式（１）で表されるトリフェニレン化合物において、正孔輸送性に優れる点で、Ａｒ１〜Ａｒ４は、各々独立して、炭素数６〜２０の単環、連結、若しくは縮合の芳香族炭化水素基、又は炭素数３〜１６の単環、連結、若しくは縮合のヘテロ芳香族基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］であることが好ましく、各々独立して、フェニル基、ビフェニリル基、ターフェニリル基、ナフチル基、フルオレニル基、フェナントリル基、ジベンゾチエニル基、又はジベンゾフラニル基［これらの基は、各々独立して、メチル基、フェニル基、トリフェニルシリル基、カルバゾリル基、ジベンゾチエニル基、及びジベンゾフラニル基からなる群より選ばれる置換基を１種以上有していてもよい］であることがより好ましい。
【００２１】
上記の炭素数６〜２０の単環、連結、若しくは縮合の芳香族炭化水素基としては、特に限定するものではないが、上記の炭素数６〜３０の単環、連結、又は縮合の芳香族炭化水素基と同様の基（ただし、炭素数６〜２０のものに限る）を例示することができる。
【００２２】
上記の炭素数３〜１６の単環、連結、若しくは縮合のヘテロ芳香族基としては、特に限定するものではないが、上記の炭素数３〜２０の単環、連結、又は縮合のヘテロ芳香族基と同様の基（ただし、炭素数３〜１６のものに限る）を例示することができる。
【００２３】
また、前記一般式（１）で表されるトリフェニレン化合物において、正孔輸送性に優れる点で、Ａｒ１〜Ａｒ４は、各々独立して、メチル基、トリフェニルシリル基、カルバゾリル基、ジベンゾチエニル基及びジベンゾフラニル基からなる群より選ばれる置換基を有していてもよいフェニル基、メチル基を有していてもよいビフェニリル基、メチル基を有していてもよいターフェニリル基、メチル基を有していてもよいナフチル基、メチル基若しくはフェニル基を有していてもよいフルオレニル基、メチル基を有していてもよいフェナントリル基、メチル基を有していてもよいジベンゾチエニル基、メチル基を有していてもよいジベンゾフラニル基、であることがより好ましい。
【００２４】
さらに、前記一般式（１）で表されるトリフェニレン化合物において、Ａｒ１〜Ａｒ４は、正孔輸送性に優れる点で、各々独立して、フェニル基、４−メチルフェニル基、４−（９−カルバゾリル）フェニル基、ジベンゾチエニル基、ジベンゾフラニル基、４−（４−ジベンゾチエニル）フェニル基、４−（４−ジベンゾフラニル）フェニル基、ビフェニリル基、ターフェニリル基、ナフチル基、９，９−ジメチル−２−フルオレニル基、９，９−ジフェニル−２−フルオレニル基、又はフェナントリル基であることがさらに好ましい。
【００２５】
前記一般式（１）で表されるトリフェニレン化合物において、Ｌ１及びＬ２は、各々独立して、単結合、又は炭素数６〜２０の単環、連結、若しくは縮環の２価芳香族炭化水素基［これらの基は、各々独立して、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、又は縮環のアリール基、炭素数６〜１８の単環、連結、又は縮環のアリールオキシ基、炭素数３〜２０の単環、連結、又は縮環のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい。］を表す。
【００２６】
Ｌ１及びＬ２で示される単環、連結、若しくは縮環の炭素数６〜２０の２価芳香族炭化水素基の具体例としては、特に限定するものではないが、例えば、フェニレン基、ビフェニレン基、ターフェニレン基、ナフチレン基、フェニルナフタレン−ジイル基、ビナフチレン基、フルオレン−ジイル基、ベンゾフルオレン−ジイル基、ジベンゾフルオレン−ジイル基、フェナントレン−ジイル基、フルオランテン−ジイル基、アントラセン−ジイル基、クリセン−ジイル基、ピレン−ジイル基、トリフェニレン−ジイル基、又はペリレン−ジイル基等が挙げられる。
【００２７】
炭素数３〜１８の直鎖、分岐、又は環状のアルキル基としては、特に限定するものではないが、例えば、プロピル基、イソプロピル基、ブチル基、ｓｅｃ−ブチル基、ｔｅｒｔ−ブチル基、ペンチル基、ヘキシル基、ヘプチル基、オクチル基、ステアリル基、シクロプロピル基、又はシクロヘキシル基等が挙げられる。
【００２８】
炭素数３〜１８の直鎖、分岐、又は環状のアルコキシ基としては、特に限定するものではないが、例えば、プロポキシ基、イソプロポキシ基、ｎ−ブトキシ基、ｓｅｃ−ブトキシ基、ｔｅｒｔ−ブトキシ基、ペンチルオキシ基、ヘキシルオキシ基、又はステアリルオキシ基等が挙げられる。
【００２９】
炭素数１〜３のハロゲン化アルキル基としては、特に限定するものではないが、例えば、トリフルオロメチル基、トリクロロメチル基、又は２−フルオロエチル基等が挙げられる。
【００３０】
炭素数１〜３のハロゲン化アルコキシ基としては、特に限定するものではないが、例えば、トリフルオロメトキシ基、トリクロロメトキシ基、又は２−フルオロエトキシ基等が挙げられる。
【００３１】
炭素数６〜２０の単環、連結、又は縮環のアリール基は、総炭素数６〜２０の置換基を有していてもよい単環、連結、又は縮環の芳香族炭化水素基を意味し、該基としては、特に限定するものではないが、例えば、フェニル基、２−メチルフェニル基、３−メチルフェニル基、４−メチルフェニル基、２−メトキシフェニル基、３−メトキシフェニル基、４−メトキシフェニル基、２−シアノフェニル基、３−シアノフェニル基、４−シアノフェニル基、３，４−ジメチルフェニル基、２，６−ジメチルフェニル基、ビフェニル基、ナフチル基、１−メチルナフチル基、２−メチルナフチル基、１−メトキシナフチル基、２−メトキシナフチル基、又は９，９−ジメチルフルオレニル基等が挙げられる。
【００３２】
炭素数６〜１８の単環、連結、又は縮環のアリールオキシ基としては、特に限定するものではないが、例えば、フェノキシ基、２−メチルフェノキシ基、３−メチルフェノキシ基、４−メチルフェノキシ基、２−メトキシフェノキシ基、３−メトキシフェノキシ基、４−メトキシフェノキシ基、２−シアノフェノキシ基、３−シアノフェノキシ基、４−シアノフェノキシ基、３，４−ジメチルフェノキシ基、２，６−ジメチルフェノキシ基、ビフェニルオキシ基、又はナフチルオキシ基等が挙げられる。
【００３３】
炭素数３〜２０の単環、連結、又は縮環のヘテロアリール基は、総炭素数３〜２０の置換基を有していてもよい単環、連結、又は縮環のヘテロ芳香族基を意味し、該基としては、特に限定するものではないが、例えば、ピロリル基、１−メチルピロリル基、１−フェニルピロリル基、チエニル基、２−メチルチエニル基、２−シアノチエニル基、２−フェニルチエニル基、フリル基、２−フェニルフリル基、イミダゾリル基、１−メチルイミダゾリル基、２−メチルイミダゾリル基、１−フェニルイミダゾリル基、２−フェニル−イミダゾリル基、ピラゾリル基、チアゾリル基、イソチアゾリル基、オキサゾリル基、イソオキサゾリル基、ピリジル基、ピリミジル基、ピラジル基、１，３，５−トリアジル基、２，４−ジフェニル−１，３，５−トリアジル基、インドリル基、ベンゾチエニル基、ベンゾフラニル基、ベンゾイミダゾリル基、２−メチルベンゾイミダゾリル基、２−フェニルベンゾイミダゾリル基、１−メチルベンゾイミダゾリル基、１−フェニルベンゾイミダゾリル基、１，２−ジフェニルベンゾイミダゾリル基、インダゾリル基、ベンゾチアゾリル基、ベンゾイソチアゾリル基、２，１，３−ベンゾチアジアゾリル基、ベンゾオキサゾリル基、ベンゾイソオキサゾリル基、２，１，３−ベンゾオキサジアゾリル基、キノリル基、イソキノリル基、キノキサリル基、キナゾリル基、カルバゾリル基、９−メチルカルバゾリル基、９−エチルカルバゾリル基、９−フェニルカルバゾリル基、ジベンゾチエニル基、ジベンゾフラニル基、フェノキサジニル基、フェノチアジニル基、アクリジニル基、フェナントロリン基、フェナジン基、又はチアントレニル基等が挙げられる。
【００３４】
炭素数３〜１８のトリアルキルシリル基としては、特に限定するものではないが、例えば、トリメチルシリル基、トリエチルシリル基、又はトリブチルシリル基等が挙げられる。
【００３５】
炭素数１８〜４０のトリアリールシリル基としては、特に限定するものではないが、例えば、トリフェニルシリル基、トリ（２−メチルフェニル）シリル基、トリ（３−メチルフェニル）シリル基、トリ（４−メチルフェニル）シリル基、又はトリ（４−ビフェニリル）シリル基等が挙げられる。
【００３６】
ハロゲン原子としては、フッ素、塩素、臭素、又はヨウ素が挙げられる。
【００３７】
前記一般式（１）で表されるトリフェニレン化合物において、正孔輸送性に優れる点で、Ｌ１及びＬ２は、各々独立して、単結合、炭素数６〜１４の単環、連結、若しくは縮合の２価芳香族炭化水素基［これらの基は、各々独立して、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、又は縮合のアリール基、炭素数６〜１８の単環、連結、又は縮合のアリールオキシ基、炭素数３〜２０の単環、連結、又は縮合のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい。］であることが好ましい。
【００３８】
上記の炭素数６〜１４の単環、連結、若しくは縮合の２価芳香族炭化水素基としては、特に限定するものではないが、上記の炭素数６〜２０の単環、連結、若しくは縮合の２価芳香族炭化水素基と同様の基（ただし、炭素数６〜１４のものに限る）を例示することができる。
【００３９】
また、Ｌ１及びＬ２は、正孔輸送性に優れる点で、各々独立して、単結合、フェニレン基又はビフェニレン基（これらの基は、メチル基、エチル基、炭素数３〜１８の直鎖、分岐、又は環状のアルキル基、メトキシ基、エトキシ基、炭素数３〜１８の直鎖、分岐、又は環状のアルコキシ基、炭素数１〜３のハロゲン化アルキル基、炭素数１〜３のハロゲン化アルコキシ基、炭素数６〜２０の単環、連結、又は縮合のアリール基、炭素数６〜１８の単環、連結、又は縮合のアリールオキシ基、炭素数３〜２０の単環、連結、又は縮合のヘテロアリール基、炭素数３〜１８のトリアルキルシリル基、炭素数１８〜４０のトリアリールシリル基、シアノ基、ハロゲン原子、及び重水素原子からなる群より選ばれる置換基を１種以上有していてもよい）であることが好ましく、各々独立して、単結合、フェニレン基又はビフェニレン基であることがより好ましく、各々独立して、単結合、１，３−フェニレン基、１，４−フェニレン基、又は４，４’−ビフェニレン基であることがより好ましく、各々独立して、単結合、１，３−フェニレン基、又は１，４−フェニレン基であることがさらに好ましい。
【００４０】
前記一般式（１）で表されるトリフェニレン化合物において、Ｒ１及びＲ２は、各々独立して、メチル基、メトキシ基、又はシアノ基を表す。正孔輸送性に優れる点で、Ｒ１及びＲ２は、各々独立して、メチル基又はシアノ基であることが好ましい。
【００４１】
ｎ及びｍは、各々独立して、０〜４の整数を表す。正孔輸送性に優れる点で、ｎ及びｍは、各々独立して、０、１、２、又は３であることが好ましく、０、１、又は２であることがより好ましく、０又は１であることがより好ましく、０であることがより好ましい。
【００４２】
以下に、一般式（１）で表されるトリフェニレン化合物について、好ましい化合物を例示するが、本願発明はこれらの化合物に限定されるものではない。
【００４３】
【化２】
2020019748.tif 000003
【００４４】
【化３】
2020019748.tif 000004
【００４５】
【化４】
2020019748.tif 000005
【００４６】
【化５】
2020019748.tif 000006
【００４７】
【化６】
2020019748.tif 000007
【００４８】
【化７】
2020019748.tif 000008
【００４９】
【化８】
2020019748.tif 000009
【００５０】
【化９】
2020019748.tif 000010
【００５１】
【化１０】
2020019748.tif 000011
【００５２】
【化１１】
2020019748.tif 000012
【００５３】
【化１２】
2020019748.tif 000013
【００５４】
前記一般式（１）で表されるトリフェニレン化合物は、例えばジハロゲン化トリフェニレン化合物を原料として用い、公知の方法（アリールアミノ化及び鈴木カップリング）によって合成することができる。例えば、下記一般式（２）で表されるジハロゲン化トリフェニレン化合物と、一般式（３）又は一般式（４）で表されるアリールアミン化合物とを、塩基の存在下、銅触媒又はパラジウム触媒を用いて反応させ、対応する一般式（５）又は一般式（６）で表されるトリフェニレン化合物を得る。更に、得られた一般式（５）又は一般式（６）で表されるトリフェニレン化合物と、それぞれ一般式（４）又は一般式（３）で表されるアリールアミン化合物とを、塩基の存在下、銅触媒又はパラジウム触媒を用いて合成することができる。前記一般式（１）で表されるトリフェニレン化合物は、上記に示した通り、二段階で合成することもできるし、一段階で合成することもできる。
【００５５】
【化１３】
2020019748.tif 000014
【００５６】
［式中、Ｒ１及びＲ２、Ａｒ１〜Ａｒ４、Ｌ１、Ｌ２、ｍ、及びｎは、前記一般式（１）と同じ定義を表す。Ｘ及びＹは各々独立してハロゲン原子（ヨウ素、臭素、塩素、又はフッ素）又はトリフラート基を表す。ＺはＢ（ОＨ）２又はそのエステル体、水素原子を表す。］
また、前記一般式（２）で表されるジハロゲン化トリフェニレン化合物は、公知の方法（Ａｎｇｅｗａｎｄｔｅ  Ｃｈｅｍｉｅ  Ｉｎｔｅｒｎａｔｉｏｎａｌ  Ｅｄｉｔｉｏｎ，２０１２年，第５１巻，１２２９３頁）で合成することが可能である。
【００５７】
本発明の前記一般式（１）で表されるトリフェニレン化合物は、有機ＥＬ素子用材料として使用することができ、より具体的には、有機ＥＬ素子の発光層、正孔輸送層又は正孔注入層として使用することができる。なお、前記一般式（１）で表されるトリフェニレン化合物は、正孔輸送特性や素子寿命の点で、高純度であることが好ましい。具体的には、ハロゲン原子や遷移金属元素による不純物や、製造原料や副生成物等の不純物が極力少ないものが好ましい。
【００５８】
前記一般式（１）で表されるトリフェニレン化合物を有機ＥＬ素子の正孔注入層又は正孔輸送層として使用する際の発光層には、従来から使用されている公知の蛍光又は燐光発光材料、又は熱活性化遅延蛍光材料を使用することができる。発光層は１種類の発光材料のみで形成されていても、ホスト材料中に１種類以上の発光材料がドープされていてもよい。
【００５９】
前記一般式（１）で表されるトリフェニレン化合物を含む正孔注入層及び／又は正孔輸送層を形成する際には、必要に応じて２種類以上の材料を含有又は積層させてもよく、例えば、酸化モリブデン等の酸化物、７，７，８，８−テトラシアノキノジメタン、２，３，５，６−テトラフルオロ−７，７，８，８−テトラシアノキノジメタン、ヘキサシアノヘキサアザトリフェニレン等の公知の電子受容性材料を含有又は積層させてもよい。
【００６０】
また、本発明の前記一般式（１）で表されるトリフェニレン化合物は、有機ＥＬ素子の発光層としても使用することができる。前記一般式（１）で表されるトリフェニレン化合物を有機ＥＬ素子の発光層として使用する場合には、トリフェニレン化合物を単独で使用、公知の発光ホスト材料にドープして使用、又は公知の発光ドーパントをドープして使用することができる。
【００６１】
前記一般式（１）で表されるトリフェニレン化合物を含有する正孔注入層、正孔輸送層又は発光層を形成する方法としては、例えば、真空蒸着法、スピンコート法、キャスト法等の公知の方法を適用することができる。
【００６２】
本発明の効果が得られる有機ＥＬ素子の基本的な構造としては、基板、陽極、正孔注入層、正孔輸送層、発光層、電子輸送層、及び陰極を含むものが好ましく、一部の層が省略されていても、また逆に追加されていてもよい。
【００６３】
有機ＥＬ素子の陽極及び陰極は、電気的な導体を介して電源に接続されている。陽極と陰極との間に電位を加えることにより、有機ＥＬ素子は作動、発光する。
【００６４】
正孔は陽極から有機ＥＬ素子内に注入され、電子は陰極で有機ＥＬ素子内に注入される。
【００６５】
有機ＥＬ素子は典型的には基板に被せられ、陽極又は陰極は基板と接触することができる。基板と接触する電極は便宜上、下側電極と呼ばれる。一般的には、下側電極は陽極であるが、本発明の有機ＥＬ素子においては、そのような形態に限定されるものではない。
【００６６】
基板は、意図される発光方向に応じて、光透過性又は不透明であってもよい。光透過特性は、基板を通してエレクトロルミネッセンス発光により確認できる。一般的には、透明ガラス又はプラスチックがこのような場合に基板として採用される。基板は、多重の材料層を含む複合構造であってもよい。
【００６７】
エレクトロルミネッセンス発光を、陽極を通して確認する場合、陽極は当該発光を通すか又は実質的に通すもので形成される。
【００６８】
本発明において使用される一般的な透明アノード（陽極）材料は、特に限定するものではないが、インジウム−錫酸化物（ＩＴＯ）、インジウム−亜鉛酸化物（ＩＺＯ）、又は酸化錫等が挙げられる。その他の金属酸化物、例えばアルミニウム又はインジウム・ドープ型酸化錫、マグネシウム−インジウム酸化物、又はニッケル−タングステン酸化物も使用可能である。これらの酸化物に加えて、金属窒化物である、例えば窒化ガリウム、金属セレン化物である、例えばセレン化亜鉛、又は金属硫化物である、例えば硫化亜鉛を陽極として使用することができる。
【００６９】
陽極は、プラズマ蒸着されたフルオロカーボンで改質することができる。陰極を通してだけエレクトロルミネッセンス発光が確認される場合、陽極の透過特性は重要ではなく、透明、不透明又は反射性の任意の導電性材料を使用することができる。この用途のための導体の一例としては、金、イリジウム、モリブデン、パラジウム、白金等が挙げられる。
【００７０】
陽極と発光層の間には、正孔注入層や正孔輸送層といった正孔輸送性の層を複数層設けることができる。正孔注入層や正孔輸送層は、陽極より注入された正孔を発光層に伝達する機能を有し、これらの層を陽極と発光層の間に介在させることにより、より低い電界で多くの正孔を発光層に注入することができる。
【００７１】
本発明の有機ＥＬ素子において、正孔輸送層及び／又は正孔注入層は、前記一般式（１）で表されるトリフェニレン化合物を含むものである。
【００７２】
正孔輸送層及び／又は正孔注入層には、前記一般式（１）で表されるトリフェニレン化合物と共に、公知の正孔輸送材料及び／又は正孔注入材料の中から任意のものを選択して組み合わせて用いることができる。
【００７３】
公知の正孔注入材料、正孔輸送材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、又、導電性高分子オリゴマー、特にチオフェンオリゴマーなどが挙げられる。正孔注入材料、正孔輸送材料としては、上記のものを使用することができるが、ポルフィリン化合物、芳香族第三級アミン化合物及びスチリルアミン化合物、特に芳香族第三級アミン化合物を用いることが好ましい。
【００７４】
上記芳香族第三級アミン化合物及びスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）などがあげられる。
【００７５】
又、ｐ型−Ｓｉ、ｐ型−ＳｉＣなどの無機化合物も正孔注入材料、正孔輸送材料として使用することができる。正孔注入層、正孔輸送層は、上記材料の一種又は二種以上からなる一層構造であってもよく、同一組成又は異種組成の複数層からなる積層構造であってもよい。
【００７６】
有機ＥＬ素子の発光層は、燐光材料又は蛍光材料を含み、この領域で電子・正孔対が再結合された結果として発光を生ずる。
【００７７】
発光層は、低分子及びポリマー双方を含む単一材料から成っていてもよいが、より一般的には、ゲスト化合物でドーピングされたホスト材料から成っており、発光は主としてドーパントから生じ、任意の色を有することができる。
【００７８】
発光層のホスト材料としては、例えば、ビフェニル基、フルオレニル基、トリフェニルシリル基、カルバゾール基、ピレニル基、又はアントラニル基を有する化合物が挙げられる。例えば、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、又は９，１０−ビス（ビフェニル）アントラセン等が挙げられる。
【００７９】
発光層内のホスト材料としては、下記に定義する電子輸送材料、上記に定義する正孔輸送材料、正孔・電子再結合を助ける（サポート）別の材料、又はこれら材料の組み合わせであってもよい。
【００８０】
蛍光ドーパントの一例としては、アントラセン、ピレン、テトラセン、キサンテン、ペリレン、ルブレン、クマリン、ローダミン、キナクリドン、ジシアノメチレンピラン化合物、チオピラン化合物、ポリメチン化合物、ピリリウム又はチアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物等が挙げられる。
【００８１】
燐光ドーパントの一例としては、イリジウム、白金、パラジウム、オスミウム等の遷移金属の有機金属錯体が挙げられる。
【００８２】
ドーパントの一例として、Ａｌｑ３（トリス（８−ヒドロキシキノリン）アルミニウム））、ＤＰＡＶＢｉ（４，４’−ビス［４−（ジ−ｐ−トリルアミノ）スチリル］ビフェニル）、ペリレン、Ｉｒ（ＰＰｙ）３（トリス（２−フェニルピリジン）イリジウム（ＩＩＩ）、又はＦｌｒＰｉｃ（ビス（３，５−ジフルオロ−２−（２−ピリジル）フェニル−（２−カルボキシピリジル）イリジウム（ＩＩＩ）等が挙げられる。
【００８３】
電子輸送性材料としては、アルカリ金属錯体、アルカリ土類金属錯体、土類金属錯体等が挙げられる。アルカリ金属錯体、アルカリ土類金属錯体、又は土類金属錯体としては、例えば、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、ビス（２−メチル−８−キノリナート）−２−ナフトラートガリウム等が挙げられる。
【００８４】
発光層と電子輸送層との間に、キャリアバランスを改善させる目的で、正孔阻止層を設けてもよい。正孔素子層として望ましい化合物は、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、又はビス（１０−ヒドロキシベンゾ［ｈ］キノリナート）ベリリウム）等が挙げられる。
【００８５】
本発明の有機ＥＬ素子においては、電子注入性を向上させ、素子特性（例えば、発光効率、定電圧駆動、又は高耐久性）を向上させる目的で、電子注入層を設けてもよい。
【００８６】
電子注入層として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記に記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、及び酸化窒化物のような無機化合物等も使用できる。
【００８７】
発光が陽極を通してのみ確認される場合、本発明において使用される陰極は、任意の導電性材料から形成することができる。望ましい陰極材料としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【実施例】
【００８８】
以下、本発明を実施例に基づき、さらに詳細に説明するが、本発明はこれら実施例に何ら限定されて解釈されるものではない。
【００８９】
なお、本実施例で用いた分析機器及び測定方法を以下に列記する。
【００９０】
［材料純度測定（ＨＰＬＣ分析）］
測定装置：東ソー製  マルチステーションＬＣ−８０２０
測定条件：カラム  Ｉｎｅｒｔｓｉｌ  ＯＤＳ−３Ｖ（４．６ｍｍΦ×２５０ｍｍ）
検出器  ＵＶ検出（波長  ２５４ｎｍ）
溶離液  メタノール／テトラヒドロフラン＝９／１（ｖ／ｖ比）
［ＮＭＲ測定］
測定装置：バリアン社製  Ｇｅｍｉｎｉ２００
［質量分析］
質量分析装置：日立製作所社製  Ｍ−８０Ｂ
測定方法：ＦＤ−ＭＳ分析
［酸化還元安定性評価］
測定装置：北斗電工社製  ＨＳＶ−１１０
［有機ＥＬ素子の発光特性］
測定装置：ＴＯＰＣＯＮ社製ＬＵＭＩＮＡＮＣＥＭＥＴＥＲ（ＢＭ−９）
【００９１】
【化１４】
2020019748.tif 000015
【００９２】
合成例１  化合物（７）の合成
窒素気流下、１０００ｍＬの三口フラスコに２−ビフェニルボロン酸  ２９．５ｇ（１４９．２ｍｍｏｌ）、１−ピロリジニルアゾ−２−ブロモ−４，６−ジクロロベンゼン  ４３．８ｇ（１３５．６ｍｍｏｌ）、テトラキス（トリフェニルホスフィン）パラジウム  ３．１ｇ（２．７ｍｍｏｌ）、１，２−ジメトキシエタン  ４００ｍＬ、及び３０ｗｔ％の燐酸三カリウム水溶液  ２８４ｇ（燐酸三カリウムとして４０６．８ｍｍｏｌ）を加え、８０℃で１８時間攪拌した。室温まで冷却した後、水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝３：１））で精製することにより、化合物（７）の淡黄色固体を４１．９ｇ（１０５．７ｍｍｏｌ）単離した（収率７８％）。
【００９３】
化合物の同定は１Ｈ−ＮＭＲ測定により行った。
【００９４】
１Ｈ−ＮＭＲ（ＣＤＣｌ３）；７．３４（ｄ，２Ｈ），７．２８（ｄ，２Ｈ），７．２１−７．１２（ｍ，６Ｈ），６．９１（ｄ，１Ｈ），３．４０（ｂｒ−Ｓ，４Ｈ），１．８８（ｂｒ−Ｓ，４Ｈ）
合成例２  化合物（８）の合成
窒素気流下、１０００ｍＬの三口フラスコに合成例１で得られた化合物（７）  ３９．４ｇ（９９．４ｍｍｏｌ）を仕込み、ジクロロメタン  ６００ｍＬに溶解させた。その後、三ふっ化ホウ素−ジエチルエーテル錯体  ２８．２ｇ（１９８．８ｍｍｏｌ）を添加し、４０℃で５時間攪拌した。室温まで冷却した後、飽和炭酸水素ナトリウム水溶液を２００ｍＬ添加した。水層と有機層を分液し、有機層を飽和塩化ナトリウム水溶液で洗浄した。次いで当該有機層について、無水硫酸マグネシウムで乾燥後、減圧下に濃縮した。残渣を反応液にメタノール  ６００ｍＬを加え、析出した沈殿をろ取し、さらにメタノールで洗浄することで、化合物（８）の白色固体  １９．２ｇ（６４．６ｍｍｏｌ）を単離した（収率６５％）。
【００９５】
化合物の同定は１Ｈ−ＮＭＲ測定、１３Ｃ−ＮＭＲ測定により行った。
【００９６】
１Ｈ−ＮＭＲ（ＣＤＣｌ３）；９．４４（ｄ，１Ｈ），８．５４（ｔ，２Ｈ），８．４５（ｓ，１Ｈ），８．３９（ｄ，１Ｈ），７．６６−７．４０（ｍ，５Ｈ）
１３Ｃ−ＮＭＲ（ＣＤＣｌ３）；１３３．８５，１３２．４３，１３２．１０，１３０．８２，１３０．４７，１２８．４３，１２８．２９，１２７．９７，１２７．９０，１２７．６２，１２６．４２，１２５．９５，１２３．６４，１２３．２０，１２３．１４，１２１．９２
【００９７】
【化１５】
2020019748.tif 000016
【００９８】
合成例３  化合物（９）の合成
窒素気流下、５００ｍＬの三口フラスコに２−ビフェニルボロン酸  ６．７ｇ（３４．０ｍｍｏｌ）、１−ピロリジニルアゾ−２，６−ジブロモ−４−クロロベンゼン  １３．７ｇ（３７．４ｍｍｏｌ）、テトラキス（トリフェニルホスフィン）パラジウム  ０．７８ｇ（０．６８ｍｍｏｌ）、１，２−ジメトキシエタン  １００ｍＬ、及び３０ｗｔ％の燐酸三カリウム水溶液  ７１ｇ（燐酸三カリウムとして１０２．０ｍｍｏｌ）を加え、８０℃で１８時間攪拌した。室温まで冷却した後、水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝３：１））で精製することにより、化合物（９）の淡黄色固体を１２．４ｇ（２８．１ｍｍｏｌ）単離した（収率８３％）。
【００９９】
化合物の同定は１Ｈ−ＮＭＲ測定により行った。
【０１００】
１Ｈ−ＮＭＲ（ＣＤＣｌ３）；７．４６（ｄ，１Ｈ），７．３４（ｄ，２Ｈ），７．２３−７．１３（ｍ，７Ｈ），６．９３（ｄ，１Ｈ），３．４０（ｂｒ−Ｓ，４Ｈ），１．８８（ｂｒ−Ｓ，４Ｈ）
合成例４  化合物（１０）の合成
窒素気流下、１０００ｍＬの三口フラスコに合成例３で得られた化合物（９）  １０．８ｇ（２４．６ｍｍｏｌ）を仕込み、ジクロロメタン  ４００ｍＬに溶解させた。その後、三ふっ化ホウ素−ジエチルエーテル錯体  ７．０ｇ（４９．２ｍｍｏｌ）を添加し、４０℃で１２時間攪拌した。室温まで冷却した後、飽和炭酸水素ナトリウム水溶液を８０ｍＬ添加した。水層と有機層を分液し、有機層を飽和塩化ナトリウム水溶液で洗浄した。次いで当該有機層について、無水硫酸マグネシウムで乾燥後、減圧下に濃縮した。残渣を反応液にメタノール  ２００ｍＬを加え、析出した沈殿をろ取し、さらにメタノールで洗浄することで、化合物（１０）の白色固体  ５．８ｇ（１７．０ｍｍｏｌ）を単離した（収率６９％）。
【０１０１】
化合物の同定は１Ｈ−ＮＭＲ測定により行った。
【０１０２】
１Ｈ−ＮＭＲ（ＣＤＣｌ３）；９．４８（ｄ，１Ｈ），８．５９−８．５５（ｍ，３Ｈ），８．４５（ｄ，１Ｈ），７．９４（ｄ，１Ｈ），７．７１−７．５６（ｍ，４Ｈ）
合成例５  化合物（１１）の合成
窒素気流下、２００ｍＬの三口フラスコに、合成例４で得た１−ブロモ−３−クロロトリフェニレン  ３．６ｇ（１０．５ｍｍｏｌ）、トリフェニルアミンボロン酸  ３．２ｇ（１１．１ｍｍｏｌ）、テトラキス（トリフェニルホスフィン）パラジウム  ０．１８ｇ（０．１６ｍｍｏｌ）、１，２−ジメトキシエタン  ３０ｍＬ、及び２０ｗｔ％の炭酸カリウム水溶液  ２２ｇ（炭酸カリウムとして３１．６ｍｍｏｌ）を加え、８０℃で６時間攪拌した。室温まで冷却した後、析出した固体をろ過し、メタノールで洗浄した。残渣を再結晶（トルエン／ブタノール）することで、化合物（１１）の白色固体  ３．３ｇ（６．６ｍｍｏｌ）を単離した（収率６３％）。
【０１０３】
化合物の同定はＦＤＭＳ、１Ｈ−ＮＭＲ測定により行った。
【０１０４】
ＦＤＭＳ（ｍ／ｚ）；  ５０５（Ｍ＋）
１Ｈ−ＮＭＲ（ＣＤＣｌ３）；８．６１−８．５２（ｍ，４Ｈ），７．８６（ｄ，１Ｈ），７．６８（ｔ，２Ｈ），７．５４−７．４８（ｍ，２Ｈ），７．３３−７．１２（ｍ，１３Ｈ），７．０５（ｔ，２Ｈ）
実施例１  （化合物（Ａ７）の合成）
【０１０５】
【化１６】
2020019748.tif 000017
【０１０６】
窒素気流下、１００ｍＬの三口フラスコに、合成例２で得た１，３−ジクロロトリフェニレン  １．５ｇ（５．０ｍｍｏｌ）、Ｎ−フェニル−４−ビフェニルアミン  ２．１ｇ（１０．１ｍｍｏｌ）、ナトリウム−ｔｅｒｔ−ブトキシド  １．３ｇ（１３．０ｍｍｏｌ）、及びｏ−キシレン  ２０ｍＬを加え、得られたスラリー状の反応液に酢酸パラジウム  ３３．７ｍｇ（０．１５ｍｍｏｌ）、及びトリ−ｔｅｒｔ−ブチルホスフィン  ９１．０ｍｇ（０．４５ｍｍｏｌ）を添加して１４０℃で２４時間攪拌した。室温まで冷却後、純水を２０ｍＬ添加し攪拌した。水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝１：１））で精製することにより、化合物（Ａ７）の白色粉末を１．２ｇ（１．７ｍｍｏｌ）単離した（収率３４％）。
【０１０７】
化合物の同定はＦＤＭＳにより行った。
【０１０８】
ＦＤＭＳ（ｍ／ｚ）；  ７１４（Ｍ＋）
実施例２  （化合物（Ａ９）の合成）
【０１０９】
【化１７】
2020019748.tif 000018
【０１１０】
窒素気流下、１００ｍＬの三口フラスコに、合成例２で得た１，３−ジクロロトリフェニレン  ２．１ｇ（７．０ｍｍｏｌ）、ビス（４−ビフェニリル）アミン  ４．６ｇ（１４．４ｍｍｏｌ）、ナトリウム−ｔｅｒｔ−ブトキシド  １．８ｇ（１８．２ｍｍｏｌ）、及びｏ−キシレン  ３０ｍＬを加え、得られたスラリー状の反応液に酢酸パラジウム  ４７．１ｍｇ（０．２１ｍｍｏｌ）、及びトリ−ｔｅｒｔ−ブチルホスフィン  １２７．５ｍｇ（０．６３ｍｍｏｌ）を添加して１４０℃で２４時間攪拌した。室温まで冷却後、純水を３０ｍＬ添加し攪拌した。水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝１：１））で精製し、さらに減圧下に濃縮して得た残渣を再結晶（トルエン／ブタノール）することにより、化合物（Ａ９）の淡黄色粉末を３．６ｇ（４．１ｍｍｏｌ）単離した（収率５９％）。
【０１１１】
化合物の同定はＦＤＭＳにより行った。
【０１１２】
ＦＤＭＳ（ｍ／ｚ）；  ８６６（Ｍ＋）
実施例３  （化合物（Ａ１５）の合成）
【０１１３】
【化１８】
2020019748.tif 000019
【０１１４】
ビス（４−ビフェニリル）アミン  ４．６ｇ（１４．４ｍｍｏｌ）の代わりに、４−（ナフタレン−２−イル）−Ｎ−フェニルアミン  ４．３ｇ（１４．４ｍｍｏｌ）を用いた以外は実施例２と同様の操作を行って、化合物（Ａ１５）の淡黄色粉末を２．４ｇ（２．９ｍｍｏｌ）単離した（収率４２％）。
【０１１５】
化合物の同定はＦＤＭＳにより行った。
【０１１６】
ＦＤＭＳ（ｍ／ｚ）；  ８１４（Ｍ＋）
実施例４  （化合物（Ａ７９）の合成）
【０１１７】
【化１９】
2020019748.tif 000020
【０１１８】
窒素気流下、５０ｍＬの三口フラスコに、合成例５で得た化合物（１１）  ０．５１ｇ（１．０ｍｍｏｌ）、Ｎ−フェニル−４−ビフェニルアミン  １．０ｇ（１１．１ｍｍｏｌ）、ナトリウム−ｔｅｒｔ−ブトキシド  ０．１２ｇ（１８．２ｍｍｏｌ）、及びｏ−キシレン  １０ｍＬを加え、得られたスラリー状の反応液に酢酸パラジウム  ２．２ｍｇ（０．０１ｍｍｏｌ）、及びトリ−ｔｅｒｔ−ブチルホスフィン  ６．１ｍｇ（０．０３ｍｍｏｌ）を添加して１４０℃で１８時間攪拌した。室温まで冷却後、純水を３０ｍＬ添加し攪拌した。水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝１：１））で精製することにより、化合物（Ａ７９）の白色粉末を０．４５ｇ（０．６３ｍｍｏｌ）単離した（収率６３％）。
【０１１９】
化合物の同定はＦＤＭＳにより行った。
【０１２０】
ＦＤＭＳ（ｍ／ｚ）；  ７１４（Ｍ＋）
実施例５  （化合物（Ａ８０）の合成）
【０１２１】
【化２０】
2020019748.tif 000021
【０１２２】
窒素気流下、１００ｍＬの三口フラスコに、合成例５で得た化合物（１１）  １．５ｇ（３．０ｍｍｏｌ）、ビス（４−ビフェニリル）アミン  ０．９９ｇ（３．１ｍｍｏｌ）、ナトリウム−ｔｅｒｔ−ブトキシド  ０．３７ｇ（３．９ｍｍｏｌ）、及びｏ−キシレン  ２０ｍＬを加え、得られたスラリー状の反応液に酢酸パラジウム  ３．４ｍｇ（０．０１５ｍｍｏｌ）、及びトリ−ｔｅｒｔ−ブチルホスフィン  ９．１ｍｇ（０．０４５ｍｍｏｌ）を添加して１４０℃で１８時間攪拌した。室温まで冷却後、純水を３０ｍＬ添加し攪拌した。水層と有機層を分液し、有機層を飽和塩化ナトリウム水溶液で洗浄した。次いで当該有機層について、無水硫酸マグネシウムで乾燥後、減圧下に濃縮した。残渣をシリカゲルカラムクロマトグラフィー（トルエンとヘキサンの混合溶媒（体積比＝１：１））で精製し、さらに減圧下に濃縮して得た残渣を再結晶（トルエン／ブタノール）することにより、化合物（Ａ８０）の白色粉末を２．０ｇ（２．５ｍｍｏｌ）単離した（収率８４％）。
【０１２３】
化合物の同定はＦＤＭＳにより行った。
【０１２４】
ＦＤＭＳ（ｍ／ｚ）；  ７９０（Ｍ＋）
実施例６  （化合物（Ａ１９９）の合成）
【０１２５】
【化２１】
2020019748.tif 000022
【０１２６】
窒素気流下、１００ｍＬの三口フラスコに、合成例２で得た１，３−ジクロロトリフェニレン  １．２ｇ（４．０ｍｍｏｌ）、トリフェニルアミンボロン酸  ２．５ｇ（８．８ｍｍｏｌ）、酢酸パラジウム  ９．０ｍｇ（０．０４ｍｍｏｌ）、２−ジシクロヘキシルホスフィノ−２’，４’，６’−トリイソプロピルビフェニル  ３８．０ｍｇ（０．０８ｍｍｏｌ）、テトラヒドロフラン  １５ｍＬ、及び２０ｗｔ％の炭酸カリウム水溶液  １４ｇ（炭酸カリウムとして２０．０ｍｍｏｌ）を加え、７０℃で８時間攪拌した。室温まで冷却した後、水層と有機層を分液し、有機層を飽和塩化ナトリウム水溶液で洗浄した。次いで当該有機層について、無水硫酸マグネシウムで乾燥後、減圧下に濃縮した。残渣を再結晶（トルエン／ブタノール）することにより、化合物（Ａ１９９）の淡黄色固体を２．５ｇ（３．５ｍｍｏｌ）単離した（収率８７％）。
【０１２７】
化合物の同定はＦＤＭＳにより行った。
【０１２８】
ＦＤＭＳ（ｍ／ｚ）；  ７１４（Ｍ＋）
実施例７  （化合物（Ａ７９）の酸化還元安定性評価）
サイクリックボルタンメトリーで化合物（Ａ７９）の酸化還元安定性を評価した。過塩素酸テトラブチルアンモニウムの濃度が０．１ｍｏｌ／Ｌである無水ジクロロメタン溶液に化合物（Ａ７９）を０．００１ｍｏｌ／Ｌの濃度で溶解させ、作用電極にグラッシーカーボン、対極に白金線、参照電極にＡｇＮＯ３のアセトニトリル溶液に浸した銀線を用いて、化合物（Ａ７９）のサイクリックボルタモグラムを得た（図１）。化合物（Ａ７９）は可逆な酸化還元波を示し、酸化還元に対して安定であった。
【０１２９】
比較例１  （化合物（ａ）の酸化還元安定性評価）
実施例７と同様の方法で、国際公開第２０１３／１５７３６７号パンフレットの第１２頁に記載されている（化合物１）（後段に記載の化合物（ａ）に相当）の酸化還元安定性を評価した。化合物（ａ）は第二酸化が不可逆であり（図２）、二電子酸化に対して不安定であった。
【０１３０】
実施例８  （化合物（Ａ７）の素子評価）
素子評価に用いた化合物の構造式およびその略称を以下に示す。
【０１３１】
【化２２】
2020019748.tif 000023
【０１３２】
厚さ２００ｎｍのＩＴＯ透明電極（陽極）を積層したガラス基板を、アセトン及び純水による超音波洗浄、イソプロピルアルコールによる沸騰洗浄を行なった。さらに、紫外線／オゾン洗浄を行い、真空蒸着装置へ設置後、１×１０−４Ｐａになるまで真空ポンプで排気した。まず、ＩＴＯ透明電極上にＨＩＬを０．１５ｎｍ／秒の速度で５５ｎｍ成膜し、正孔注入層を作製し、引続き、ＨＡＴを０．０５ｎｍ／秒の速度で５ｎｍ成膜し、電荷発生層を作製した。次に、ＨＴＬ−１を０．１５ｎｍ／秒の速度で１５ｎｍ成膜し、第一正孔輸送層を作製し、続いて、化合物（Ａ７）を０．１５ｎｍ／秒の速度で５０ｎｍ成膜し、第二正孔輸送層を作製した。次に、ＥＭＬ−１およびＥＭＬ−２を９７：３（質量比）になるように蒸着速度０．１５ｎｍ／秒で共蒸着し、３０ｎｍの発光層とした。続いて、ＥＴＬおよびＬｉｑを５０：５０（質量比）になるように蒸着速度０．１５ｎｍ／秒で共蒸着し、３０ｎｍの電子輸送層とした。最後に、基板上のＩＴＯストライプと直交するようにメタルマスクを配し、陰極を成膜した。陰極は、銀／マグネシウム（質量比１／１０）と銀とを、この順番で、それぞれ８０ｎｍと２０ｎｍとで成膜し、２層構造とした。銀／マグネシウムの成膜速度は０．５ｎｍ／秒、銀の成膜速度は成膜速度０．２ｎｍ／秒であった。以上により、発光面積４ｍｍ２有機電界発光素子を作製し、それぞれの膜厚は触針式膜厚測定計（ＤＥＫＴＡＫ、Ｂｒｕｋｅｒ社製）で測定した。さらに、この素子を酸素および水分濃度１ｐｐｍ以下の窒素雰囲気グローブボックス内で封止した。封止は、ガラス製の封止キャップと成膜基板（素子）とを、ビスフェノールＦ型エポキシ樹脂（ナガセケムテックス社製）を用いて行った。上記のようにして作製した有機電界発光素子に直流電流を印加し、輝度計を用いて発光特性を評価した。発光特性として、電流密度１０ｍＡ／ｃｍ２を流した時の電圧（Ｖ）、電流効率（ｃｄ／Ａ）を測定した。また、素子寿命（ｈｒ）は、作製した素子を初期輝度４０００ｃｄ／ｍ２で駆動したときの連続点灯時の輝度減衰時間を測定し、輝度（ｃｄ／ｍ２）が２０％減じるまでに要した時間を測定した。得られた測定結果を表１に示す。なお、電圧、電流効率及び素子寿命については、後述する比較例２における結果を基準値（１００）とした相対値で表した。
【０１３３】
実施例９  （化合物（Ａ９）の素子評価）
化合物（Ａ７）の代わりに、化合物（Ａ９）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３４】
実施例１０  （化合物（Ａ１５）の素子評価）
化合物（Ａ７）の代わりに、化合物（Ａ１５）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３５】
実施例１１  （化合物（Ａ７９）の素子評価）
化合物（Ａ７）の代わりに、化合物（Ａ７９）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３６】
実施例１２  （化合物（Ａ８０）の素子評価）
化合物（Ａ７）の代わりに、化合物（Ａ８０）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３７】
実施例１３  （化合物（Ａ１９９）の素子評価）
化合物（Ａ７）の代わりに、化合物（Ａ１９９）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３８】
比較例２  （化合物（ａ）の素子評価）
化合物（Ａ７）の代わりに、下記化合物（ａ）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１３９】
比較例３  （化合物（ｂ）の素子評価）
化合物（Ａ７）の代わりに、韓国特許出願公開第１０−２０１０−００４５５８７号明細書の第１１頁に記載されている化合物ＩＩ−００１（下記の化合物（ｂ）に相当）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１４０】
比較例４  （化合物（ｃ）の素子評価）
化合物（Ａ７）の代わりに、中国特許出願公開第１０２７５７３００号明細書の第３頁に記載されている化合物Ａ−１０１（下記の化合物（ｃ）に相当）を用いた以外は実施例８と同じ方法で有機ＥＬ素子を作製した。前記有機ＥＬ素子について、実施例８と同じ方法で測定した駆動電圧、電流効率、及び素子寿命を表１に示した。
【０１４１】
【化２３】
2020019748.tif 000024
【０１４２】
【表１】
2020019748.tif 000025
【図面の簡単な説明】
【０１４３】
【図１】実施例７で得られた化合物（Ａ７９）のサイクリックボルタモグラムである。
【図２】比較例１に記載の化合物（ａ）のサイクリックボルタモグラムである。
【産業上の利用可能性】
【０１４４】
本発明のトリフェニレン化合物は、有機ＥＬ素子用材料として、例えば、正孔注入材料、正孔輸送材料又は発光層のホスト材料として利用可能であり、従来公知材料を用いた有機ＥＬ素子と比較して、素子効率及び寿命に優れる。さらには、有機ＥＬ素子又は電子写真感光体の正孔注入材料、正孔輸送材料又は発光材料としてのみでなく、光電変換素子、太陽電池、又はイメージセンサー等の有機光導電材料への分野にも応用可能である。
【図１】
2020019748.tif 000028
【図２】
2020019748.tif 000029